(57)【要約】      （修正有）【課題】より安定性が高く、サイズ制御が可能な両親媒性分子集合体を提供する。【解決手段】多環芳香族骨格を有する両親媒性分子の集合体は、式（１）で表される構造を有する両親媒性分子を構成単位とし、複数の両親媒性分子が、環β１および環β２の疎水性相互作用およびπ−π相互作用により球状に集合してなる。2013060408.tif 000010［環αは単環式の芳香族分子、環β１および環β２は多環式の芳香族分子を表し。環β１および環β２は、互いにメタ位の関係となり、かつそれぞれの面が環αの面と交わるように環αに結合。ｎが１の場合Ｒは親水性基であり、ｎが２以上の場合複数のＲは親水性基または水素原子であって、少なくとも１つのＲは親水性基である。Ｘは疎水性基または水素原子である。］【選択図】図１
2013060408.tif 000002
【特許請求の範囲】
【請求項１】
一般式（１）で表される構造を有する両親媒性分子を構成単位とし、
複数の前記両親媒性分子が、環β１および環β２の疎水性相互作用およびπ−π相互作用により球状に集合してなることを特徴とする多環芳香族骨格を有する両親媒性分子の集合体。
【化１】
2013060408.tif 000007
［一般式（１）中、環αは単環式の芳香族分子を表し、環β１および環β２は多環式の芳香族分子を表す。環β１および環β２は、同一でも異なってもよく、互いにメタ位の関係となり、かつそれぞれの面が環αの面と交わるように環αに結合している。ｎは１以上の整数であって、ｎが１の場合Ｒは親水性基であり、ｎが２以上の場合複数のＲはそれぞれ独立に親水性基または水素原子であって、少なくとも１つのＲは親水性基である。Ｘは疎水性基または水素原子である。］
【請求項２】
前記環β１および前記環β２は、発光性を有する請求項１に記載の両親媒性分子の集合体。
【請求項３】
複数の前記芳香族分子で囲まれた内部空間を有する請求項１または２に記載の両親媒性分子の集合体。
【請求項４】
前記環β１および前記環β２は、発光性を有し、
両親媒性分子の集合体は、前記環β１および前記環β２とは発光波長帯が異なる発光性を有し、
前記内部空間に内包され、吸収波長のピークが、前記環β１および前記環β２の吸収波長のピークおよび発光波長のピークと異なり、かつ両親媒性分子の集合体の発光波長帯の一部と一致する発光性分子をさらに備え、
前記環β１および前記環β２の吸収波長の光が照射されたときに前記発光性分子が発光する請求項３に記載の両親媒性分子の集合体。
【請求項５】
親水性溶媒中でＲが親水性溶媒側を向いたミセル状構造体である請求項１乃至４のいずれか１項に記載の両親媒性分子の集合体。
【請求項６】
前記両親媒性分子は、一般式（２）で表される構造を有する請求項１乃至５のいずれか１項に記載の両親媒性分子の集合体。
【化２】
2013060408.tif 000008
［一般式（２）中、環β１および環β２は多環式の芳香族分子を表す。環β１および環β２は、同一でも異なってもよく、互いにメタ位の関係となり、かつそれぞれの面がベンゼン環の面と交わるようにベンゼン環に結合している。Ｒ１〜Ｒ３は、それぞれ独立に親水性基または水素原子であり、少なくとも１つが親水性基である。Ｘは疎水性基または水素原子である。］
【請求項７】
前記環β１および前記環β２は、アントラセン環である請求項１乃至６のいずれか１項に記載の両親媒性分子の集合体。
【請求項８】
前記アントラセン環の９位の炭素が環αと結合している請求項７に記載の両親媒性分子の集合体。
【請求項９】
青白色に発光する請求項７または８に記載の両親媒性分子の集合体。
【請求項１０】
一般式（１）で表される構造を有する両親媒性分子を構成単位とし、複数の前記両親媒性分子が環β１および環β２の疎水性相互作用およびπ−π相互作用により球状に集合してなる、多環芳香族骨格を有する両親媒性分子の集合体の製造方法であって、
複数の前記両親媒性分子を親水性溶媒中で混合することを特徴とする両親媒性分子の集合体の製造方法。
【化３】
2013060408.tif 000009
［一般式（１）中、環αは単環式の芳香族分子を表し、環β１および環β２は多環式の芳香族分子を表す。環β１および環β２は、同一でも異なってもよく、互いにメタ位の関係となり、かつそれぞれの面が環αの面と交わるように環αに結合している。ｎは１以上の整数であって、ｎが１の場合Ｒは親水性基であり、ｎが２以上の場合複数のＲはそれぞれ独立に親水性基または水素原子であって、少なくとも１つのＲは親水性基である。Ｘは疎水性基または水素原子である。］
【請求項１１】
複数の前記両親媒性分子で形成される内部空間に内包すべき分子を前記親水性溶媒に添加し、加熱して、前記分子を内包した前記両親媒性分子の集合体を形成することを含む請求項１０に記載の両親媒性分子の集合体の製造方法。
【発明の詳細な説明】
【技術分野】
【０００１】
本発明は、両親媒性分子の集合体およびその製造方法に関し、特に両親媒性分子の球状の集合体およびその製造方法に関する。
【背景技術】
【０００２】
従来、直鎖状の両親媒性分子が水中で集合して形成される両親媒性分子の集合体（以下、適宜「両親媒性分子の集合体」を「両親媒性分子集合体」と称する）、すなわちミセルが知られている（例えば、特許文献１参照）。この両親媒性分子は、直鎖の一端側に疎水性基を有し他端側に親水性基を有する。そのため、水中での疎水性相互作用により、内側が疎水性で外側が親水性である球状の両親媒性分子集合体が形成される。
【先行技術文献】
【特許文献】
【０００３】
【非特許文献１】國枝博信・坂本一民監修「界面活性剤と両親媒性高分子の機能と応用」、シーエムシー出版、２０１０年７月２３日発行
【発明の概要】
【発明が解決しようとする課題】
【０００４】
球状の両親媒性分子集合体であるミセルは、複数の両親媒性分子で囲まれた内部空間に、種々の化合物を内包することができる。そのため、例えば食品や化粧品（水に難容性の化合物の溶解）、洗剤、環境浄化（流出油の回収や土壌の浄化）、工業材料（重合制御、溶剤）、先端医療技術（生体分子の分離・単離・精製、センサー、ＤＤＳ：Drug Delivery System）等の幅広い分野において貢献し得るものとして期待されている。
【０００５】
しかしながら、ミセルは、両親媒性分子の疎水性相互作用によって形成されるため、通常、低濃度では安定に存在できない。例えば、直鎖状の両親媒性分子であるドデシル硫酸ナトリウム（ＳＤＳ）の臨界ミセル濃度は約０．０１Ｍである。したがって、ミセルがより低濃度で安定に存在することができる両親媒性分子の開発が求められていた。
【０００６】
また、従来のミセルは、直鎖状分子の集合体であるため、均一な大きさに制御することができない。例えば、ドデシル硫酸ナトリウム（ＳＤＳ）を水中で混合した場合、直径５〜２０ｎｍの範囲で幅広いサイズのミセルが形成される。また、高分子ミセルの場合は、そのサイズが１０〜１００ｎｍの範囲である。したがって、従来のミセルでは、そのサイズを数ｎｍレベルで制御することができず、そのため内部空間に内包する化合物の形状やサイズを制御することができなかった。
【０００７】
本発明はこうした課題に鑑みてなされたものであり、その目的は、より安定性が高く、サイズ制御が可能な両親媒性分子集合体を提供することにある。
【課題を解決するための手段】
【０００８】
本発明のある態様は、多環芳香族骨格を有する両親媒性分子の集合体である。当該両親媒性分子の集合体は、一般式（１）で表される構造を有する両親媒性分子を構成単位とし、複数の両親媒性分子が、環β１および環β２の疎水性相互作用およびπ−π相互作用により球状に集合してなることを特徴とする。
【化１】
2013060408.tif 000003
［一般式（１）中、環αは単環式の芳香族分子を表し、環β１および環β２は多環式の芳香族分子を表す。環β１および環β２は、同一でも異なってもよく、互いにメタ位の関係となり、かつそれぞれの面が環αの面と交わるように環αに結合している。ｎは１以上の整数であって、ｎが１の場合Ｒは親水性基であり、ｎが２以上の場合複数のＲはそれぞれ独立に親水性基または水素原子であって、少なくとも１つのＲは親水性基である。Ｘは疎水性基または水素原子である。］
【０００９】
本発明の他の態様は、多環芳香族骨格を有する両親媒性分子の集合体の製造方法である。当該両親媒性分子の集合体の製造方法は、上記一般式（１）で表される構造を有する両親媒性分子を構成単位とし、複数の両親媒性分子が環β１および環β２の疎水性相互作用およびπ−π相互作用により球状に集合してなる、多環芳香族骨格を有する両親媒性分子の集合体の製造方法であって、複数の両親媒性分子を親水性溶媒中で混合することを特徴とする。
【発明の効果】
【００１０】
本発明によれば、より安定性が高く、サイズ制御が可能な両親媒性分子集合体を提供することができる。
【図面の簡単な説明】
【００１１】
【図１】実施の形態に係る両親媒性分子集合体の構成単位である両親媒性分子の概念図である。
【図２】両親媒性分子の種々の構造例を示す図である。
【図３】両親媒性分子の合成経路を示す図である。
【図４】図４（Ａ）は、水中および有機溶媒中での両親媒性分子の状態を示す概念図である。図４（Ｂ）は、１Ｈ−ＮＭＲスペクトルである。
【図５】図５（Ａ）は、原子間力顕微鏡（ＡＦＭ）観察で得られた画像である。図５（Ｂ）は、図５（Ａ）におけるＡ−Ｂ線およびＣ−Ｄ線に沿った凹凸を示す断面図である。図５（Ｃ）は、両親媒性分子集合体の直径と個数との関係を示すグラフである。
【図６】図６（Ａ）は、ＵＶ−ｖｉｓ吸収スペクトル測定および発光スペクトル測定のチャートである。図６（Ｂ）は、有機溶媒中の両親媒性分子および水中の両親媒性分子集合体の発光色を示す色度図である。
【図７】図７（Ａ）は、両親媒性分子集合体への発光性分子の内包を説明するための模式図である。図７（Ｂ）は、ＵＶ−ｖｉｓ吸収スペクトル測定のチャートである。図７（Ｃ）は、発光スペクトル測定のチャートである。
【発明を実施するための形態】
【００１２】
以下、本発明を好適な実施の形態をもとに説明する。実施の形態は、発明を限定するものではなく例示であって、実施の形態に記述されるすべての特徴やその組み合わせは、必ずしも発明の本質的なものであるとは限らない。
【００１３】
図１は、本実施の形態に係る両親媒性分子集合体の構成単位である両親媒性分子の概念図である。本実施の形態に係る両親媒性分子集合体は、一般式（１）で表される構造を有する両親媒性分子１を構成単位とし、複数の両親媒性分子１が球状に集合してなる化合物である。
【００１４】
【化２】
2013060408.tif 000004
［一般式（１）中、環αは単環式の芳香族分子を表し、環β１および環β２は多環式の芳香族分子を表す。環β１および環β２は、同一でも異なってもよく、互いにメタ位の関係となり、かつそれぞれの面が環αの面と交わるように環αに結合している。ｎは１以上の整数であって、ｎが１の場合Ｒは親水性基であり、ｎが２以上の場合複数のＲはそれぞれ独立に親水性基または水素原子であって、少なくとも１つのＲは親水性基である。Ｘは疎水性基または水素原子である。］
【００１５】
両親媒性分子集合体の構成単位である両親媒性分子１は、単環式の芳香族分子（芳香族炭化水素）である環αに２つの多環式の芳香族分子である環β１および環β２が結合した構造を有する。環β１および環β２は、環αに対する立体障害により、それぞれの面が環αの面に対して交わるように配置される。すなわち、環αと環β１および環β２とは、非平面的に配置される。本実施の形態では、環αの面と環β１および環β２の面とがほぼ直交している。また、環β１および環β２は、互いにメタ位の関係となるように環αに結合している。また、環α、環β１および環β２は、それぞれ疎水性である。そのため、図１に示すように両親媒性分子１は、環α、環β１および環β２によって構成される、湾曲型で疎水性の多環芳香族骨格１０を有する。なお、一般式（１）では、環β１および環β２の面が環αの面に対して交わっていることを視覚的に理解しやすくするために、環β１および環β２に陰影を付している。
【００１６】
また、環αには、少なくとも１つの親水性基が結合している。この親水性基は、環αに対して、環β１および環β２の偏在領域とは反対側の領域において結合している。すなわち、図１に示すように、親水性基２０は、疎水性の多環芳香族骨格１０の凸側（外側）の湾曲面に配置されている。なお、図１では、２つの親水性基２０が多環芳香族骨格１０の湾曲面に結合している。したがって、本実施の形態の両親媒性分子１は、湾曲型で疎水性の多環芳香族骨格１０と親水性基２０とを有する両親媒性の化合物である。
【００１７】
親水性基の数を調節することで、多環芳香族骨格１０の湾曲面外側部分の親水性度を調節することができる。また、例えば親水性基が２以上である場合には、２つの親水性基を互いにメタ位の関係となるように環αに結合させてもよい。この場合、環β１および環β２の親水性基に対する立体障害によって、両親媒性分子１は、環β１および環β２の面が環αの面に対して交わる構造をとりやすくなる。
【００１８】
環αには、環β１および環β２の偏在領域において両者の間に位置するように、疎水性基が結合していていもよい。すなわち、一般式（１）におけるＸが疎水性基であってもよい。疎水性基としては、例えばアルキル基、アルコキシ基、アルケニル基、アルキニル基、フェニル基等を含む有機基を挙げることができる。環β１および環β２の間に疎水性基を結合させることで、環β１および環β２の疎水性基に対する立体障害によって、両親媒性分子１は、環β１および環β２の面が環αの面に対して交わる構造をとりやすくなる。
【００１９】
上述した両親媒性分子１としては、例えば一般式（２）で表される構造を有する分子が例示される。
【００２０】
【化３】
2013060408.tif 000005
［一般式（２）中、環β１および環β２は多環式の芳香族分子を表す。環β１および環β２は、同一でも異なってもよく、互いにメタ位の関係となり、かつそれぞれの面がベンゼン環の面と交わるようにベンゼン環に結合している。Ｒ１〜Ｒ３は、それぞれ独立に親水性基または水素原子であり、少なくとも１つが親水性基である。Ｘは疎水性基または水素原子である。］
【００２１】
一般式（２）で表される両親媒性分子１は、上記一般式（１）において、環αがベンゼン環であり、ｎが３である構造に相当する。環αがベンゼン環であるため、環β１および環β２は、互いに１２０度の角度で環αに連結している。
【００２２】
また、本実施の形態の両親媒性分子１としては、式（３）で表される構造を有する分子が例示される。
【００２３】
【化４】
2013060408.tif 000006
【００２４】
式（３）で表される両親媒性分子１は、上記一般式（２）において、環β１および環β２がアントラセン環であり、互いにメタ位の関係にあるＲ１およびＲ２が親水性基であり、Ｒ３およびＸが水素原子である構造に相当する。２つのアントラセン環は、それぞれ９位の炭素がベンゼン環と結合している。すなわち、アントラセン環の中央のベンゼン環が環αであるベンゼン環に結合している。これにより、２つのアントラセン環と環αとしてのベンゼン環とは、立体障害により環β１および環β２それぞれの面がベンゼン環の面と直交した構造をとる。親水基は、先端にトリメチルアンモニウムイオンを有するエトキシ基である。２つの親水性基のカウンターイオンとして、２つの硝酸イオン（ＮＯ３−）を有する。なお、カウンターイオンは特にこれに限定されず、従来公知の種々のイオンを用いることができる。
【００２５】
図２は、両親媒性分子の種々の構造例を示す図である。両親媒性分子１の多環芳香族骨格１０は、湾曲型の構造を有していればよいため、様々な単環式芳香族分子および多環式芳香族分子で構成することができる。例えば、環αとしては、ベンゼン環だけでなく、ベンゼン環以外の単環式芳香族分子、ピリジン、フラン、チオフェン、ピロール等の複素環式芳香族分子等を挙げることができる。また、環β１および環β２としては、ナフタレン、アントラセン、フェナントレン、テトラセン、トリフェニレン、ピレン、ペンタセン、ペリレン等の多環式芳香族分子を挙げることができる。これらの多環式芳香族分子は、置換基を有していてもよい。また、環αに結合する親水性基および疎水性基としては、ミセルを形成する両親媒性分子の親水性基および疎水性基として従来公知のものを用いることができる。
【００２６】
したがって、図２に示すように、本実施の形態に係る両親媒性分子集合体の構成単位としては、例えば式（３）で表される両親媒性分子（Ａ）と、これと親水性基が異なる両親媒性分子（Ｂ１）〜（Ｂ３）（図２では、親水性基のみを図示している）と、両親媒性分子（Ａ）と主に環αが異なる両親媒性分子（Ｃ１）〜（Ｃ２）と、両親媒性分子（Ａ）と主に環β１および環β２が置換基を有する点が異なる両親媒性分子（Ｄ１）〜（Ｄ３）と、両親媒性分子（Ａ）と主に環β１および環β２が異なる両親媒性分子（Ｅ１）〜（Ｅ１１）等が挙げられる。これらの両親媒性分子は、単独で用いてもよく、２種以上を組み合わせて用いてもよい。なお、図２中、両親媒性分子（Ｄ２）のＲｄは任意の置換基であり、両親媒性分子（Ｅ１０），（Ｅ１１）のＲはアルキル基等を含む有機基等である。
【００２７】
ここで、環β１および環β２は、好ましくは発光性を有する。先に例示した多環式芳香族分子は発光性基であるため、これらを環β１および環β２として用いれば、環β１および環β２に発光性を持たせることができる。このように、両親媒性分子１自体に発光性を持たせることで、両親媒性分子１で囲まれた内部空間に発光性分子を内包させることなく、両親媒性分子集合体を発光させることができる。これにより、両親媒性分子集合体を、各種分析におけるマーカーとして利用することができ、また新たな発光性材料（発光性塗料、発光性センサー等）の開発も可能となる。また、両親媒性分子集合体は、発光性を有する環β１および環β２の分子間相互作用により、環β１および環β２の発光色とは異なる色で発光することができる。すなわち、両親媒性分子集合体には、環β１および環β２とは発光波長帯が異なる発光性を持たせることができる。
【００２８】
アントラセン環は、発光性分子として広く利用されているため、環β１および環β２の好適な例として挙げることができる。アントラセン環を用いた場合、通常アントラセン環（アントラセンあるいはアントラセン誘導体）は青色に発光するが、両親媒性分子集合体は青白色に発光する。なお、アントラセン環を他の多環式芳香族分子に置き換えることで、サイズや発光性のことなる両親媒性分子集合体を自在に調整することができる。
【００２９】
複数の両親媒性分子１を水等の親水性溶媒中に投入すると、疎水性相互作用により、各両親媒性分子１の湾曲型で疎水性の多環芳香族骨格１０が内側を向き、親水性基２０が外側を向いて集合する。そして、環β１および環β２の疎水性相互作用およびπ−π相互作用（π−スタッキング相互作用）により、複数の両親媒性分子１が集合体を形成する。具体的には、各両親媒性分子１の環β１および環β２と、隣接する他の両親媒性分子１の環β１または環β２とがスタッキング構造をとることによって、各両親媒性分子１が互いに近接する。上述のように、環β１および環β２は、互いにメタ位の関係にあるため、多環芳香族骨格１０を内側に向けて集合した複数の両親媒性分子１は、球状に集合する。その結果、複数の両親媒性分子１からなる球状の両親媒性分子集合体が形成される。すなわち、両親媒性分子集合体は、親水性溶媒中でＲが親水性溶媒側を向いたミセル状構造体である。
【００３０】
両親媒性分子集合体は、複数の両親媒性分子１で囲まれた内部空間を有する。すなわち、両親媒性分子集合体は、カプセル状の集合体である。具体的には、各両親媒性分子１の多環芳香族骨格１０によって内部空間が形成されている。この内部空間には、種々のゲスト分子を内包させることができる。本実施の形態の両親媒性分子集合体は、環β１および環β２が疎水性相互作用およびπ−π相互作用によって集合して内部空間を形成しているため、従来のミセルに比べて内部空間のサイズをより均一にすることができるとともに、より安定にカプセル構造を維持することができる。両親媒性分子集合体は、親水性溶媒中でミセルとして存在するが、乾燥させて親水性溶媒を除去しても、そのカプセル構造を維持することができる。
【００３１】
また、発光性を有する両親媒性分子集合体に発光性分子を内包させることで、両親媒性分子集合体と発光性分子との相互作用により両親媒性分子集合体および発光性分子の本来の発光色とは異なる色で両親媒性分子集合体を発光させることができる。また、内部空間に内包させる発光性分子は、吸収波長のピークが、環β１および環β２の吸収波長のピークおよび発光波長のピークと異なり、かつ両親媒性分子集合体の発光波長帯の一部と一致するものであってもよい。この場合、環β１および環β２の吸収波長の光照射によって、発光性分子を効率的に発光させることができる。これにより、内包する発光性分子の吸収波長帯の光を照射することが制限される条件下でも、発光性分子を発光させることができるため、両親媒性分子集合体の利用性をより高めることができる。
【００３２】
＜両親媒性分子集合体の製造方法＞
まず、両親媒性分子集合体の構成単位である両親媒性分子１は、例えば以下の工程により製造することができる。図３は、両親媒性分子の合成経路を示す図である。なお、図３では、上記式（３）で表される両親媒性分子の合成経路を例示している。図３に示すように、両親媒性分子１は、例えば１，３−ジメトキシベンゼンを出発原料として、反応（Ｉ）〜（ＶＩ）の６段階の反応で収率よく大量に合成することができる。なお、各反応での生成物の単離収率は生成物の右下に記載されており、全て６０％以上の単離収率であった。この合成経路では、反応（Ｉ）〜反応（ＩＩ）で、環αに相当するベンゼン環に環β１および環β２に相当するアントラセン環が導入される。そして、反応（ＩＩＩ）〜反応（ＶＩ）でベンゼン環に親水性基が導入されて、両親媒性分子１が形成される。
【００３３】
得られた複数の両親媒性分子１を水等の親水性溶媒中で混合すると、環β１および環β２の疎水性相互作用およびπ−π相互作用によって各両親媒性分子１が球状に集合してミセル状構造体を形成する。これにより、内部空間を有する両親媒性分子集合体が形成される。必要に応じて、両親媒性分子１と溶媒の混合液を加熱してもよい。
【００３４】
また、内部空間に疎水性のゲスト分子を内包させる場合には、内包すべき分子を親水性溶媒に添加し、加熱する。ゲスト分子は疎水性であるため、両親媒性分子集合体の疎水性部分、すなわち内部空間に進入していく。両親媒性分子集合体は、両親媒性分子１の疎水性相互作用、分子間力、環β１および環β２の疎水性相互作用、π−π相互作用等によって、両親媒性分子１同士の相対位置が変位しながら両親媒性分子１の集合状態を維持している。そのため、ゲスト分子は、隣接する両親媒性分子１の隙間から内部空間に進入することができる。
【００３５】
以上説明したように、本実施の形態に係る両親媒性分子集合体は、湾曲型で疎水性の多環芳香族骨格１０と、その側面に結合した親水性基２０とを有する両親媒性分子１が球状に集合した構造を有する。球体を構成する多環芳香族骨格１０は、単環および多環で構成されているため、従来の直鎖状分子の集合体に比べて強固な両親媒性分子集合体を形成することができる。また、多環の疎水性相互作用およびπ−π相互作用により両親媒性分子１が集合している（集合状態を維持している）ため、従来のミセルに比べて安定性の高い両親媒性分子集合体を形成することができる。これにより、臨界ミセル濃度を低減することができる。また、８０℃程度の高温や、酸性あるいは塩基性の条件下でも構造を維持することができるため、より幅広い環境下での使用が可能となる。
【００３６】
また、互いにメタ位の関係となるように配置した２つの多環式芳香族分子の相互作用等により両親媒性分子集合体を形成しているため、両親媒性分子集合体を均一な大きさに制御することができ、ひいては内部空間を均一な大きさとすることができる。また、環β１および環β２を発光性を有する多環とすることで、自らが発光可能な新規な両親媒性分子集合体を提供することができる。また、両親媒性分子集合体は、環β１および環β２の発光色と異なる色で発光することができる。
【００３７】
例えば、環β１および環β２にアントラセン環を用いた場合、臨界ミセル濃度を従来のミセルの１０分の１程度まで低減することができる。また、両親媒性分子集合体の直径は約２〜３ｎｍであり、内部空間の直径は約１ｎｍである。したがって、本実施の形態の両親媒性分子集合体は、従来のミセルの直径（例えば５〜２０ｎｍ）に比べてより小さく、加えてより均一な大きさである。そのため、より選択性が必要とされる環境浄化や重合制御、オリゴペプチドやＤＮＡを含む生体分子の分離・単離・精製において好適に採用することができる。また、アントラセンあるいはアントラセン誘導体は通常青色に発光するが、両親媒性分子集合体は青白色に発光する。
【００３８】
また、両親媒性分子集合体は、水等の親水性溶媒中で起こる疎水性相互作用および／またはπ−π相互作用を駆動力とした両親媒性分子の自己集合によって形成される。したがって、親水性溶媒に両親媒性分子１を混合するだけで、両親媒性分子集合体を形成することができる。そのため、様々な発光性材料の開発につながる可能性を有する。また、本実施の形態の両親媒性分子集合体は、従来のミセルに比べて安定性、サイズ、発光性の点で優れているため、食品や化粧品、洗剤、環境浄化、工業材料、先端医療技術等の幅広い分野において、より好適に採用することができる。
【実施例】
【００３９】
以下に、実施例に基づいて本発明を詳細に説明するが、本発明はこれらの実施例により何ら限定されるものではない。
【００４０】
上述した方法により上記式（３）で表される両親媒性分子１を合成した。そして、得られた両親媒性分子１で形成された両親媒性分子集合体の形状、発光特性等について分析を実施した。
【００４１】
（両親媒性分子集合体の形成）
両親媒性分子１の有機溶媒中および水中での動態を確認すべく、有機溶媒中あるいは水中で両親媒性分子１を混合したものについて、１Ｈ−ＮＭＲ解析を実施した。１Ｈ−ＮＭＲ解析は、４００ＭＨｚ、室温（ｒ．ｔ）で実施した。
【００４２】
図４（Ａ）は、水（親水性溶媒）中および有機溶媒（疎水性溶媒）中での両親媒性分子の状態を示す概念図である。図４（Ｂ）は、１Ｈ−ＮＭＲスペクトルである。図４（Ａ）の（ｉ）は両親媒性分子１を示し、（ｉｉ）は重水素含有のアセトニトリル（ＣＤ３ＣＮ）中での両親媒性分子１の状態を示し、（ｉｉｉ）は重水（Ｄ２Ｏ）中での両親媒性分子１の状態を示している。また、図４（Ｂ）の（ｉ）はアセトニトリル（ＣＤ３ＣＮ）に２．０ｍＭの両親媒性分子１を混合した場合の両親媒性分子１についての１Ｈ−ＮＭＲスペクトルであり、（ｉｉ）は重水（Ｄ２Ｏ）中に０．２５ｍＭの両親媒性分子１を混合した場合の両親媒性分子１についての１Ｈ−ＮＭＲスペクトルであり、（ｉｉｉ）は重水（Ｄ２Ｏ）中に２．０ｍＭの両親媒性分子１を混合した場合の両親媒性分子１についての１Ｈ−ＮＭＲスペクトルである。また、図４（Ｂ）において符号ａ〜ｊで示すピークは、図４（Ａ）の（ｉ）に示す構造式中で符号ａ〜ｊで示す水素原子に対応している。
【００４３】
図４（Ｂ）の（ｉ）と（ｉｉ）および（ｉｉｉ）とを比較すると、ａ位置〜ｇ位置にある水素原子に対応するピークが高磁場側にシフトしている。これらの水素原子は、両親媒性分子１の疎水性部分に含まれる水素原子である。一方、ｈ位置〜ｊ位置にある水素原子に対応するピークはほとんど変化がない。これらの水素原子は、両親媒性分子１の親水性部分に含まれる水素である。このことから、有機溶媒であるアセトニトリル中では、図４（Ａ）の（ｉｉ）に示すように複数の両親媒性分子１が集合せずランダムに存在するが、水中では、図４（Ａ）の（ｉｉｉ）に示すように集合して球状の両親媒性分子集合体１ｎを形成することが示された。
【００４４】
また、図４（Ｂ）の（ｉｉ）と（ｉｉｉ）を比較すると、両親媒性分子１がより高濃度（２．０ｍＭ）の場合にａ位置〜ｇ位置にある水素原子に対応するピークがより高磁場側にシフトしている。このことから、両親媒性分子１が低濃度（０．２５ｍＭ）でも両親媒性分子集合体が形成されるが、濃度を高めることで両親媒性分子１がより安定な球状構造をとることが示された。両親媒性分子１の臨界ミセル濃度は、約０．００１Ｍであった。
【００４５】
（両親媒性分子集合体の構造解析）
水に両親媒性分子１を混合した混合液を平滑な基板上に塗布し、乾燥させた。そして、サンプル基板の表面を原子間力顕微鏡（ＡＦＭ）を用いて観察し、画像解析を実施した。図５（Ａ）は、原子間力顕微鏡（ＡＦＭ）観察で得られた画像である。図５（Ｂ）は、図５（Ａ）におけるＡ−Ｂ線およびＣ−Ｄ線に沿った凹凸を示す断面図である。図５（Ｃ）は、両親媒性分子集合体の直径と計測された個数（ｃｏｕｎｔｓ）との関係を示すグラフである。
【００４６】
図５（Ａ）に示すように、基板上には、多数の両親媒性分子集合体が形成されていた。画像中の真円に近い形状は、単独の両親媒性分子集合体であり、形状が不規則で比較的寸法の大きい形状は、乾燥時に複数の両親媒性分子集合体が会合して形成された両親媒性分子集合体の集合塊である。図５（Ｂ）に示すように、基板表面に形成された両親媒性分子集合体の高さを測定した結果、単独の両親媒性分子集合体ａ１〜ａ４については高さが２ｎｍ近傍（１．９６〜２．１３ｎｍ）であった。この高さは、両親媒性分子集合体の直径に相当する。また、図５（Ｃ）に示すように、高さ（直径）が２ｎｍ近傍の両親媒性分子集合体が多数計測され、その平均値ｄａｖは、１．９６ｎｍであった。したがって、両親媒性分子１によって均一な大きさの両親媒性分子集合体を形成できることが示された。
【００４７】
（両親媒性分子集合体の発光特性）
有機溶媒中あるいは水中に両親媒性分子１を混合した混合液について、紫外・可視分光法によるＵＶ−ｖｉｓ吸収スペクトル測定、および発光スペクトル測定を実施した。図６（Ａ）は、ＵＶ−ｖｉｓ吸収スペクトル測定および発光スペクトル測定のチャートである。図６（Ｂ）は、有機溶媒中の両親媒性分子および水中の両親媒性分子集合体の発光色を示す色度図である。図６（Ａ）において、実線ＵＶ１は、水と両親媒性分子１の混合液のＵＶ−ｖｉｓ吸収スペクトルであり、破線ＵＶ２は、有機溶媒としてのメタノールと両親媒性分子１の混合液のＵＶ−ｖｉｓ吸収スペクトルである。また、実線Ｅ１は、水と両親媒性１の混合液の発光スペクトルであり、破線Ｅ２は、メタノールと両親媒性分子１の混合液の発光スペクトルである。発光スペクトル測定は、アントラセン環の吸収波長に含まれる３７０ｎｍの光を照射して実施した。
【００４８】
図６（Ａ）に示すように、有機溶媒と水とでＵＶ−ｖｉｓ吸収スペクトルに変化はないが、発光スペクトルに大きな変化が見られた。具体的には、ＵＶ−ｖｉｓ吸収スペクトルは、有機溶媒、水ともにアントラセンのπ−π＊遷移に由来する吸収帯が観察された。一方、発光スペクトルについては、有機溶媒では４００ｎｍ近傍に発光のピークが位置し、比較的シャープな発光帯が観察された。この発光帯は、アントラセンの発光波長とほぼ一致する。これに対し、水では５００ｎｍ近傍にピークが位置し、４００ｎｍから６５０ｎｍにかけて顕著にブロードニングした発光帯が観察された。また、図６（Ｂ）に示すように、有機溶媒（ＭｅＯＨ）での発光色は青色であり、ｘｙ色度図上の座標は（０．１６，０．０３７）であった。これに対し、水（Ｈ２Ｏ）での発光色は青白色（ほぼ白色）であり、ｘｙ色度図上の座標は（０．２７，０．３４）であった。これらのことから、有機溶媒中では互いに集合せずに存在する両親媒性分子１のアントラセン環が青色に発光し、水中では両親媒性分子１が集合した両親媒性分子集合体が青白色に発光することが示された。
【００４９】
（発光性分子内包時の両親媒性分子集合体の発光特性）
図７（Ａ）は、両親媒性分子集合体への発光性分子の内包を説明するための模式図である。図７（Ｂ）は、ＵＶ−ｖｉｓ吸収スペクトル測定のチャートである。図７（Ｃ）は、発光スペクトル測定のチャートである。図７（Ｂ）の（ａ）は、４５０ｎｍから６５０ｎｍ近傍の領域の拡大図である。図７（Ｂ）および図７（Ｃ）において、破線１ｎは、発光性分子を内包しない両親媒性分子集合体のスペクトルであり、太実線１ｎＮは、ナイルレッドを内包する両親媒性分子集合体のスペクトルであり、細実線１ｎＤは、ＤＣＭ色素を内包する両親媒性分子集合体のスペクトルである。発光スペクトル測定は、水中（Ｈ２Ｏ）、室温（ｒ．ｔ．）で、アントラセン環の吸収波長に含まれる３９０ｎｍの光を照射して実施した。なお、３９０ｎｍの光は、ナイルレッドおよびＤＣＭ色素の吸収波長のピークから外れる光である。
【００５０】
図７（Ａ）に示すように、両親媒性分子１と発光性分子Ｇとを水中で混合し、発光性分子Ｇを内包した両親媒性分子集合体１ｎを形成した。発光性分子Ｇとしては、ＤＣＭ色素およびナイルレッド（Nile Red）を用いた。そして、発光性分子Ｇを内包しない両親媒性分子集合体１ｎ、ナイルレッドを内包させた両親媒性分子集合体１ｎＮおよびＤＣＭ色素を内包させた両親媒性分子集合体１ｎＤについて、紫外・可視分光法によるＵＶ−ｖｉｓ吸収スペクトル測定、および発光スペクトル測定を実施した。
【００５１】
図７（Ｂ）に示すように、ＵＶ−ｖｉｓ吸収スペクトルについては、４００ｎｍ以上の領域で両親媒性分子集合体１ｎ、両親媒性分子集合体１ｎＮおよび両親媒性分子集合体１ｎＤに若干の違いが見られた。また、図７（Ｃ）に示すように、発光スペクトルについては、両親媒性分子集合体１ｎＮおよび両親媒性分子集合体１ｎは５００ｎｍ近傍のほぼ同じ位置にピークを有するが、両親媒性分子集合体１ｎＮの方が両親媒性分子集合体１ｎよりもピークが小さく、一方で６５０ｎｍ近傍のスペクトル強度が大きくなった。両親媒性分子集合体１ｎＤではその傾向が顕著に見られ、６５０ｎｍ近傍に大きなピークが得られた。これは、内包された発光性分子Ｇが、両親媒性分子集合体１ｎの発光波長を吸収することで発光したことを示している。したがって、発光性分子Ｇの吸収波長のピークと異なる光を照射した場合であっても、内包した発光性分子Ｇを発光させられることが確認された。また、両親媒性分子集合体と発光性分子の相互作用により、それぞれの本来の発光色とは異なる色で発光させられることが示された。
【００５２】
本発明は、上述の実施形態に限定されるものではなく、当業者の知識に基づいて各種の設計変更等の変形を加えることも可能であり、そのような変形が加えられた実施形態も本発明の範囲に含まれうるものである。
【符号の説明】
【００５３】
１  両親媒性分子、  １０  多環芳香族骨格、  ２０  親水性基。
【図１】
2013060408.tif 000011
【図２】
2013060408.tif 000012
【図３】
2013060408.tif 000013
【図４】
2013060408.tif 000014
【図５】
2013060408.tif 000015
【図７】
2013060408.tif 000016
【図６】
2013060408.tif 000017